Глазурь
GLAZE

Изобретение относится к технологии силикатов, в частности к составам глазурей, которые могут быть использованы для нанесения на изделия из фаянса.
2
2
3
2
3
2
2
2
Известна глазурь, содержащая, мас.%: SiO 45,0-50,0; AlO 8,0-11,0; BO 15,0-20,0; SrO 4,0-10,0; СаО 3,0-5,0; MgO 2,0-6,0; KO 0,1-2,0; NaO 2,0-8,0; CeO 4,0-8,6 [1]. Термостойкость такой глазури составляет 10-12 теплосмен.
Задачей изобретения является повышение термостойкости глазури.
2
2
3
2
3
2
2
2
2
3
2
3
2
2
Технический результат достигается тем, что глазурь, включающая SiO, AlO, BO, SrO, СаО, MgO, KO, CeO, дополнительно содержит ВеО, при следующем соотношении компонентов, мас.%: SiO 40,0-45,0; AlO 14,0-18,0; BO 15,0-20,0; SrO 1,0-2,0; СаО 3,0-5,0; MgO 6,0-8,5; KO 5,0-7,0; CeO 1,0-3,0; ВеО 2,0-4,5.
В таблице приведены составы глазури.
Взвешенные в указанных соотношениях компоненты глазури сплавляют при температуре 1400-1430°С. Расплав гранулируют в воду и размалывают мокрым способом до прохождения через сетку №0056. Суспензию (влажность 45-50%) наносят на обожженные фаянсовые изделия и при температуре 1000-1050°С проводят их второй обжиг.
Источник информации
SU 1296527, С03С 8/02, 1987.